(57)【要約】  【課題】  長繊維で補強された繊維補強樹脂成形品を製造でき、非常に長いものや、途中で屈曲したり、ねじれたりする形状であっても、製造しやすく、強度の高い成形品の製造を可能とする。  【解決手段】  本発明の繊維補強樹脂成形品の製造方法は、中間成形品１１を製造し、中間成形品１１を用いて繊維補強樹脂成形品を製造する。この中間成形品１１には、樹脂存在部２０と樹脂非存在部２１とを有し、樹脂非存在部２１は繊維部２３だけであるので曲げることができる。そのため、中間成形品１１の移動や保管が容易であり、また、使用現場で樹脂非存在部２１に樹脂を含浸させて成形することにより、全域に繊維部２３が設けられた成形品を製造することができる。【選択図】  図１
2006205519.tif 000002
【特許請求の範囲】
【請求項１】
一定の長さの繊維を所定の方向に配向させた繊維部に部分的に樹脂を成形して形成されており、繊維部及び樹脂で構成される樹脂存在部と、繊維部のみで構成される樹脂非存在部とが設けられていることを特徴とする繊維補強樹脂成形品用の中間成形品。
【請求項２】
請求項１に記載の中間成形品の樹脂非存在部に液状の樹脂を含浸させ、当該樹脂を硬化させて行うことを特徴とする繊維補強樹脂成形品の製造方法。
【請求項３】
繊維からなる連続体に液状の樹脂を部分的に含浸させて含浸部と非含浸部とを設けながら、筒状の成形通路に連続的に供給し、前記成形通路内で含浸部の樹脂を硬化させて樹脂存在部を形成し、非含浸部に樹脂非存在部を設けながら成形を行うことを特徴とする繊維補強樹脂成形品用の中間成形品の製造方法。
【請求項４】
繊維からなる連続体は束状の長繊維を用いたものであることを特徴とする請求項３に記載の中間成形品の製造方法。
【請求項５】
請求項３又は４に記載の中間成形品の製造方法によって製造された中間成形品を、樹脂存在部に挟まれた樹脂非存在部を含んだ状態で切断し、樹脂非存在部に液状の樹脂を含浸させ、当該樹脂を硬化させて行うことを特徴とする繊維補強樹脂成形品の製造方法。
【請求項６】
一定の長さの繊維を所定の方向に配向させた状態で液状の樹脂を部分的に含浸させて含浸部と非含浸部とを設け、含浸部の樹脂を硬化させて樹脂存在部を形成し、非含浸部に樹脂非存在部を設けて中間成形品を形成し、さらに、前記樹脂非存在部に液状の樹脂を含浸させ、当該樹脂を硬化させて行うことを特徴とする繊維補強樹脂成形品の製造方法。
【請求項７】
樹脂存在部は長尺状に成形されており、樹脂非存在部を挟む２ヵ所の樹脂存在部を、直線状に配置した状態で、前記樹脂非存在部に含浸された樹脂を硬化させることを特徴とする請求項２、５、６のいずれかに記載の繊維補強樹脂成形品の製造方法。
【請求項８】
樹脂存在部は長尺状に成形されており、樹脂非存在部を挟む２ヵ所の樹脂存在部を、屈曲する関係となるように配置した状態で、前記樹脂非存在部に含浸された樹脂を硬化させることを特徴とする請求項２、５、６のいずれかに記載の繊維補強樹脂成形品の製造方法。
【請求項９】
樹脂存在部は長尺状に成形されており、樹脂非存在部を挟む２ヵ所の樹脂存在部を、ねじれの関係となるように配置した状態で、前記樹脂非存在部に含浸された樹脂を硬化させることを特徴とする請求項２、５、６のいずれかに記載の繊維補強樹脂成形品の製造方法。
【請求項１０】
樹脂存在部は長尺状に成形されており、樹脂存在部に挟まれた樹脂非存在部は少なくとも２ヵ所有し、樹脂非存在部を挟む２ヵ所の樹脂存在部の位置関係を、直線状に配置、屈曲する関係となる配置、ねじれの関係となる配置の少なくとも２種類の配置を含んだ状態で、前記樹脂非存在部に含浸された樹脂を硬化させることを特徴とする請求項２、５、６のいずれかに記載の繊維補強樹脂成形品の製造方法。
【請求項１１】
樹脂存在部と樹脂非存在部とを有する中間成形品を製造現場で製造する工程と、繊維補強樹脂成形品を使用する使用現場で樹脂非存在部に樹脂を含浸させる工程を有することを特徴とする請求項２、５〜１０のいずれかに記載の繊維補強樹脂成形品の製造方法。
【発明の詳細な説明】
【技術分野】
【０００１】
本発明は、繊維補強樹脂成形品の製造方法、及び、繊維補強樹脂成形品の製造に用いる中間成形品及びその製造方法に関するものである。
【背景技術】
【０００２】
繊維で補強された樹脂を成形する方法の１つとして、長繊維に樹脂を含浸させて成形する方法がある。具体的には、長繊維を束状として引き揃え、これに未硬化の熱硬化性樹脂などの液状の樹脂を含浸させ、金型内で樹脂を硬化させて、連続的に繊維補強樹脂を成形することが行われている。そして、このような技術は特許文献１などに記載されている。
【特許文献１】特公昭４８−３６４２０号公報
【発明の開示】
【発明が解決しようとする課題】
【０００３】
このような繊維補強樹脂の製造方法では、繊維補強樹脂成形品を長尺状に連続的に製造できるので生産性に優れており、また、繊維が長尺方向に配向している高い強度を有する成形品を製造することができる。
そして、このような方法で製造された成形品は、材質が軟らかい場合など、全体を曲げることが可能なものについては巻き取るなどして、長尺状態で保管することができる。一方、材質が硬いものなどは製造直後に所定の長さに切断されている。特に、合成まくら木など、成形後の樹脂が硬く、成形品の断面が大きいものなどは曲げることが困難であるので、製造直後に所定の長さに切断している。
【０００４】
そして、このような成形品の場合、切断後の成形品の長さは、一定以上の長さとすることができなかった。これは、切断後の長さを長くするほど製造ラインが長くなってしまい、また、長すぎるものは取り扱いや保管や輸送が困難となるからである。
【０００５】
従って、限界の長さ以上のものが必要な場合は、複数の成形品を接着やボルトなどで接合して対応していた。しかし、このように複数の成形品を接合したものは、接合部分で繊維が分断されるので、接合部分の強度が低下してしまう。
【０００６】
また、長繊維で補強された樹脂成形品は、直線状ではないものは連続的に製造が困難であり、例えば、「Ｌ」字状などに途中で屈曲した形状や、或いは、途中でねじれた形状のものは連続成形することが難しかった。
したがって、このようなものを製造するには、かかる形状の型を作成し、型内に長繊維を配置して樹脂を充填して製造したり、また、連続成形されたものを複数用意して接合して製造したりしていた。しかし、前者の方法では製造が難しく、後者の方法では接合部分の強度が低下してしまう。
【０００７】
そこで、本発明は、長繊維で補強された繊維補強樹脂成形品の製造方法であって、非常に長いものや、途中で屈曲したり、ねじれたりする形状であっても、製造しやすく、強度の高い成形品を製造できる繊維補強樹脂成形品の製造方法を提供することを課題とする。
【課題を解決するための手段】
【０００８】
上記した目的を達成するための請求項１に記載の発明は、一定の長さの繊維を所定の方向に配向させた繊維部に部分的に樹脂を成形して形成されており、繊維部及び樹脂で構成される樹脂存在部と、繊維部のみで構成される樹脂非存在部とが設けられていることを特徴とする繊維補強樹脂成形品用の中間成形品である。
【０００９】
請求項１に記載の中間成形品は、繊維部で曲げることにより保管や移動を邪魔にならずすることができ、また、樹脂非存在部に樹脂を含浸させるなどして後から成形することにより、かかる部分も繊維補強をすることができる。
【００１０】
請求項２に記載の発明は、請求項１に記載の中間成形品の樹脂非存在部に液状の樹脂を含浸させ、当該樹脂を硬化させて行うことを特徴とする繊維補強樹脂成形品の製造方法である。
【００１１】
請求項２に記載の発明によれば、請求項１に記載の中間成形品の樹脂非存在部に液状の樹脂を含浸させ、当該樹脂を硬化させて行うので、製造された繊維補強樹脂成形品の全域で繊維補強が可能となる。
【００１２】
請求項３に記載の発明は、繊維からなる連続体に液状の樹脂を部分的に含浸させて含浸部と非含浸部とを設けながら、筒状の成形通路に連続的に供給し、前記成形通路内で含浸部の樹脂を硬化させて樹脂存在部を形成し、非含浸部に樹脂非存在部を設けながら成形を行うことを特徴とする繊維補強樹脂成形品用の中間成形品の製造方法である。
ここで、繊維からなる連続体とは、一方向に長いものであり、例えば、線状体、テープ状体などの形態を用いることができ、さらに、線状体を束ねたものや、繊維を用いたマットや織物状のものを用いることができる。
【００１３】
請求項３に記載の発明によれば、繊維からなる連続体に液状の樹脂を部分的に含浸させて含浸部と非含浸部とを設けて、樹脂存在部と樹脂非存在部とを設けながら連続的に成形を行うので成形が容易であり、また、この中間成形品を用いて繊維補強樹脂成形品の成形を行うことにより、長さが長い成形品を製造する場合でも製造がしやすく強度が高い成形品を製造することができる。
【００１４】
請求項４に記載の発明は、繊維からなる連続体は束状の長繊維を用いたものであることを特徴とする請求項２に記載の中間成形品の製造方法である。
【００１５】
請求項４に記載の発明によれば、繊維からなる連続体は束状の長繊維を用いたものであるので、繊維補強樹脂成形品の長尺方向に配向した繊維を多くの配置することができるので、より強度を高くすることができる。
【００１６】
請求項５に記載の発明は、請求項３又は４に記載の中間成形品の製造方法によって製造された中間成形品を、樹脂存在部に挟まれた樹脂非存在部を含んだ状態で切断し、樹脂非存在部に液状の樹脂を含浸させ、当該樹脂を硬化させて行うことを特徴とする繊維補強樹脂成形品の製造方法である。
【００１７】
請求項５に記載の発明によれば、樹脂存在部に挟まれた樹脂非存在部を含んだ状態で中間成形品を切断し、樹脂非存在部に液状の樹脂を含浸させ、当該樹脂を硬化させて行うので、中間成形品を使用現場に搬送して、樹脂非存在部への樹脂の含浸及び硬化を使用現場行うことにより、長い繊維補強樹脂成形品の場合であっても、樹脂非存在部で折り曲げることができる中間成形品の状態で、搬送や保管を行うことができ、繊維補強樹脂成形品の製造を容易に行うことができる。
【００１８】
請求項６に記載の発明は、一定の長さの繊維を所定の方向に配向させた状態で液状の樹脂を部分的に含浸させて含浸部と非含浸部とを設け、含浸部の樹脂を硬化させて樹脂存在部を形成し、非含浸部に樹脂非存在部を設けて中間成形品を形成し、さらに、前記樹脂非存在部に液状の樹脂を含浸させ、当該樹脂を硬化させて行うことを特徴とする繊維補強樹
脂成形品の製造方法である。
【００１９】
請求項６に記載の発明によれば、繊維からなる連続体に液状の樹脂を部分的に含浸させて含浸部と非含浸部とを設けて、樹脂存在部と樹脂非存在部とを設けながら中間成形品の成形を行い、この中間成形品を用いて繊維補強樹脂成形品の成形を行うので、長さが長い成形品を製造する場合でも製造がしやすく強度が高い成形品を製造することができる。
【００２０】
また、樹脂非存在部に樹脂を含浸させて硬化させる場合に、樹脂非存在部を挟む２ヵ所の樹脂存在部を、直線状に配置した状態で行うことができる（請求項７）。
【００２１】
さらに、樹脂非存在部に樹脂を含浸させて硬化させる場合に、樹脂非存在部を挟む２ヵ所の樹脂存在部を、屈曲する関係となるように配置した状態で行うことができる（請求項８）。ここで、屈曲する関係となる配置とは、２ヵ所の樹脂存在部の長尺方向が傾斜する関係となるような配置を意味するものである。
【００２２】
そして、樹脂非存在部に樹脂を含浸させて硬化させる場合に、樹脂非存在部を挟む２ヵ所の樹脂存在部を、ねじれの関係となるように配置した状態で行うことができる（請求項９）。ここで、ねじれの関係となる配置とは、２ヵ所の樹脂存在部の長尺方向を軸として相対回転させた関係となるような配置を意味するものである。
【００２３】
また、樹脂非存在部が２ヵ所以上あって、樹脂非存在部に樹脂を含浸させて硬化させる場合に、樹脂非存在部を挟む２ヵ所の樹脂存在部の位置関係を、直線状に配置、屈曲する関係となる配置、ねじれの関係となる配置の少なくとも２種類の配置を含んだ状態で行うことができる（請求項１０）。
【００２４】
請求項１１に記載の発明は、樹脂存在部と樹脂非存在部とを有する中間成形品を製造現場で製造する工程と、繊維補強樹脂成形品を使用する使用現場で樹脂非存在部に樹脂を含浸させる工程を有することを特徴とする請求項２、５〜１０のいずれかに記載の繊維補強樹脂成形品の製造方法である。
【００２５】
請求項９に記載の発明によれば、樹脂存在部と樹脂非存在部とを有する中間成形品を製造現場で製造する工程と、繊維補強樹脂成形品を使用する使用現場で樹脂非存在部に樹脂を含浸させる工程を有しており、中間成形品を製造する場所と、この中間成形品を用いて繊維補強樹脂成形品を製造する場所は別の場所であって、中間成形品を搬送させて繊維補強樹脂成形品を製造するので、繊維補強樹脂成形品が搬送しにくい大きなものの場合にも、容易に製造することができる。
【発明の効果】
【００２６】
本発明の繊維補強樹脂成形品の製造方法によれば、非常に長いものや、途中で屈曲したり、ねじれたりする形状であっても、製造しやすく、強度の高い成形品を製造することができる。
【発明を実施するための最良の形態】
【００２７】
以下さらに本発明の具体的実施例について説明する。
図１は、本発明の中間成形品を示した斜視図である。図２は、図１の中間成形品を用いて繊維補強樹脂成形品を製造する方法を示した斜視図である。図３は、図１の中間成形品を用いて製造された繊維補強樹脂成形品を示す斜視図である。図４は中間成形品の樹脂存在部を重ねた状態を示した正面図である。図５は中間成形品の樹脂存在部を重ねた状態を示した斜視図である。図６は連続成形ラインを示した斜視図である。図７は連続成形ラインを示した模式図である。図８は、連続成形ラインで中間成形品を製造しながら、樹脂存
在部を重ねる方法を横から見た模式図である。図９〜図１３は、連続成形ラインで中間成形品を製造しながら、樹脂存在部を重ねる方法を示した模式図であり、（ａ）は横から見た図であり、（ｂ）は上から見た図であり、（ｃ）は斜視図である。図１４〜図１７は、繊維補強樹脂成形品の変形例を示す斜視図である。
なお、図４の樹脂存在部に付した番号は重ねる順番を示している。
【００２８】
本発明の繊維補強樹脂成形品１０は中間成形品１１を用いて製造される。そして、この中間成形品１１は、図１に示されるように、樹脂存在部２０と樹脂非存在部２１とが交互に配置している。そして、樹脂存在部２０は長尺状であり、更に詳しくは所定の厚みと幅を有する角柱状であり、樹脂部２２と繊維部２３とによって構成されている。また、樹脂非存在部２１は繊維部２３のみにより構成されている。
【００２９】
また、繊維部２３は連続体を用いて製造され、繊維部２３は中間成形品１１の全域に設けられており、全ての樹脂存在部２０及び樹脂非存在部２１に繊維部２３が連続的に配置されている。
【００３０】
樹脂非存在部２１は樹脂部２２が存在しておらず繊維部２３のみであるので、かかる部分で曲げることができる。そして、図４に示すように、樹脂非存在部２１で曲げることにより樹脂存在部２０を積み重ねるような状態にすることができる。
【００３１】
樹脂部２２の材質は特に限定されないが、後述するように液状の樹脂を含浸させて、その後硬化する方法で製造されるので、熱硬化性の樹脂や、液状の原料を反応させて硬化させる樹脂などが望ましく、例えば、ウレタン樹脂やポリエステル樹脂やエポキシ樹脂やフェノール樹脂やウレア樹脂などを採用することができる。
また、樹脂部２２は、成形時に発泡させた発泡樹脂であっても、発泡させない無発泡樹脂であってもよい。
【００３２】
また、樹脂部２２に樹脂以外のものを添加することができる。この添加するものの例としては、珪砂や樹脂の切粉などの無機、有機の固体充填材がある。
【００３３】
繊維部２３の種類は、特に問わないが、例えば、ガラス繊維やカーボン繊維や有機繊維などを用いることができ、コストと強度のバランスの良さからガラス繊維が好適である。また、繊維部２３の形態は、一方向に長い連続体であればどのようなものでも良く、モノフィラメント、マルチフィラメントなどの線状体を束ねたものや、マット状にしたものや織物状に織ったもの等のように所定の幅を持つものを用いることができる。
【００３４】
このような中間成形品１１は、図６、図７に示されるような連続成形ライン５０を用いて製造される。連続成形ライン５０には、繊維供給工程５１、樹脂含浸工程５２、成形工程５３、引取部５５を有している。
そして、繊維供給工程５１から引取部５５へ向かって進むように連続的に繊維部２３を供給し、引取部５５に引き取られて出来上がった中間成形品１１が出てくる。なお、連続成形ライン５０を示した図６、図７においては、左から右へと工程が進む。
【００３５】
繊維供給工程５１は、繊維部２３となる繊維を連続的に供給する部分であり、図示は省略しているが、ガラス長繊維をボビンなどに巻きつけておき、これから繰り出して供給される。また、繊維供給工程５１には、複数本のガラス長繊維が束状に供給され、このガラス長繊維は樹脂含浸工程５２へと進む。
【００３６】
樹脂含浸工程５２には、噴霧ノズル６０と含浸ロール６１と揉み板６２を有している。そして、噴霧ノズル６０から樹脂液を繊維部２３に向けて噴霧し、その後、含浸ロール６
１を通過させて揉み板６２で揉むことにより、樹脂液を全体に均一に行き渡るようにする。
【００３７】
また、この樹脂含浸工程５２による樹脂液の噴霧は、断続的に行われいる。そして、図７に示されるように、繊維部２３に樹脂液を付着させた部分である含浸部７０と、繊維部２３に樹脂液を含浸させない非含浸部７１とを設けるようにしながら行われる。
この含浸部７０や非含浸部７１の間隔は、後述する樹脂存在部２０や樹脂非存在部２１に合わせている。
【００３８】
そして、含浸部７０と非含浸部７１とが設けられた繊維部２３は、成形工程５３に供給される。成形工程５３は、４つの無端ベルト６３、６４、６５、６６を有しており、この４つの無端ベルト６３、６４、６５、６６の内側に成形通路６８が形成される。無端ベルト６３、６４、６５、６６の表面は平面状であり、成形通路６８の断面形状はほぼ長方形状となっており、樹脂存在部２０の断面形状に合わせている。また、上下の無端ベルト６３、６４は左右の無端ベルト６５、６６よりも幅広であり、樹脂存在部２０の断面形状は上下の幅（厚み）より横方向の幅の長さの方が長い。
【００３９】
成形の際には無端ベルト６３、６４、６５、６６が作動する。そして、無端ベルト６３、６４、６５、６６が作動したときの内側の進行方向及び速度は、繊維部２３の進行方向及び速度と同じである。したがって、無端ベルト６３、６４、６５、６６と、成形途中の樹脂との間の摩擦を小さくすることができる。
【００４０】
また、無端ベルト６３、６４、６５、６６によって形成される成形通路６８は、樹脂液が硬化に必要な程度に加熱されている。そして、含浸部７０で含浸された樹脂は、成形通路６８内で硬化して樹脂存在部２０となり、非含浸部７１では樹脂が含浸されないので、樹脂非存在部２１となる。樹脂非存在部２１は繊維部２３のみであり、変形が容易な状態となっている。
【００４１】
成形通路６８を通過して硬化した樹脂は、引取部５５によって引き取られて、引取部５５から、樹脂存在部２０と樹脂非存在部２１とが交互に形成された中間成形品１１が排出される。
引取部５５では、上側ベルト５５ａと下側ベルト５５ｂが設けられており、樹脂存在部２０が上側ベルト５５ａと下側ベルト５５ｂとの間に挟まれた状態で作動することにより、中間成形品１１の引き取りが行われる。
【００４２】
そして、引取部５５から出てきた中間成形品１１は、樹脂非存在部２１で曲げて、樹脂存在部２０を図４に示すように重ねるようにする。なお、図４の樹脂存在部に付した番号は重ねる順番を示している。
樹脂存在部２０を重ねるには、また、図４（ａ）に示されるように、樹脂非存在部２１で折り曲げの方向を同じ方向として樹脂存在部２０を巻くようにして重ねる方法と、図４（ｂ）に示されるように、樹脂非存在部２１での折り曲げの方向を交互に反対方向として、樹脂存在部２０をつづら折り状で重ねる方法がある。
【００４３】
樹脂存在部２０を巻くようにして重ねる方法では、外側ほど樹脂非存在部２１の必要な長さが長くなるので、樹脂存在部２０の重ねる枚数に限界がある。そのため、中間成形品１１を成形しながら適当な枚数で切断される。
【００４４】
また、図４（ｂ）のように、樹脂非存在部２１で折り曲げて樹脂存在部２０を重ねる方向は、図５（ａ）に示すように樹脂存在部２０の幅が短い側を重ねるように折り曲げる方が、図５（ｂ）に示すように樹脂存在部２０の幅が長い側を重ねるように折り曲げるより
も、樹脂非存在部２１の繊維部２３の変形が緩やかになるので折り曲げやすい。そのため、中間成形品１１の上下の幅（厚み）の方が横方向の幅よりも短い本実施形態の連続成形ライン５０では、樹脂非存在部２１を支点として樹脂存在部２０を上側又は下側へ向かって回転させるようにしなければならない。そして、特に樹脂存在部２０が長い場合には地面などに接触するので、図８（ａ）、（ｂ）、（ｃ）に示されるように、上側へ向かって回転させながら樹脂存在部２０を重ねることとなる。
【００４５】
そこで、図９〜図１３に示されるように、引取部５５から出てきた中間成形品１１を９０°捻ることにより、樹脂存在部２０を水平方向に回転させるようにして巻き付けるようにすることができる。この場合には、樹脂存在部２０が大きく重い場合などでも回転がしやすくなり、小さな力で行うことができる。
すなわち、図９、図１０に示すように、引取部５５から出てきた中間成形品１１を、樹脂非存在部２１で９０°捻って、図１１に示すように樹脂存在部２０を９０°回転させる。そして、９０°回転した状態で樹脂存在部２０を、樹脂非存在部２１を中心として水平方向に回転させ、（図１２）、樹脂存在部２０を水平方向に向かって重ねるようにする（図１３）。
【００４６】
また、図４（ｂ）のように、樹脂非存在部２１での折り曲げの方向を交互に反対方向として樹脂存在部２０をつづら折り状で重ねる方法では、図６に示されるように、捻ることなく上下方向に重ねるようにしても良く、また、上記したように、成形品貯留部５６で９０°捻り、樹脂存在部２０を水平方向に回転させるようにしながら折り重ねることもできる。
つづら折り状で重ねる場合には巻き付ける方法とは異なり、樹脂非存在部２１の必要な長さはいずれの位置でも短い。そのため、上記した巻くようにして重ねる方法とは異なり、樹脂非存在部２１での折り曲げて樹脂存在部２０の積み重ねを半永久的に続けることができるので、多くの樹脂存在部２０がつながった状態で生産が可能である。そして、連続成形ライン５０から別のラインに移動させ、さらに、必要な長さに切断して製造することができる。
【００４７】
さらに、樹脂存在部２０の長さが比較的短い場合、ドラムなどに巻き付けることもできる。すなわち、樹脂存在部２０の長さに対して直径の長いドラムには、中間成形品１１がドラムを一周する間に、多くの樹脂非存在部２１によってドラムに沿うように曲げることができ、中間成形品１１をドラムに巻き付けることができる。
【００４８】
なお、上記の連続成形ライン１で、樹脂を含浸させるのに、噴霧ノズル６０と含浸ロール６１と揉み板６２とによって行うものであり、樹脂の含浸を確実に行うために繊維に摩擦を与えるものであったが、他の方法でも良く、例えば、樹脂液をためた槽に繊維を通過させた後、余分な樹脂を搾り出して除去する方法や、束状の繊維に圧力を与えた樹脂を供給する圧入方法などを採用することができる。
【００４９】
そして、連続成形ライン５０で成形された中間成形品１１を必要な長さに切断する。この切断は、両側に樹脂存在部２０が配置されている樹脂非存在部２１を設けるようにして切断する。この樹脂非存在部２１は、１ヵ所でも良く、２ヵ所以上設けても良い。そして、図１に示す中間成形品１１のように切断した後、樹脂非存在部２１に液状の樹脂を含浸させ、当該樹脂を硬化させて後成形部２１ａの成形を行い、後成形部２１ａによって、樹脂非存在部２１の両側の樹脂存在部２０同士を固定し繊維補強樹脂成形品１０を製造する。
【００５０】
この樹脂非存在部２１に樹脂を含浸させて硬化させて後成形部２１ａの成形を行う場合には、図２に示すように、樹脂非存在部２１を囲むような金型４０を配置し、金型４０に
樹脂を入れて硬化させることができる。また、この場合、金型４０を加熱して硬化を促進することができる。このように、金型４０などの型を用いた場合には、外観を向上させることができる。なお、金型４０などの型を用いずに樹脂非存在部２１に樹脂を含浸させて硬化させることもできる。
さらに、繊維部２１を引っ張りながら樹脂を硬化させることが推奨され、かかる場合には、後成形部２１ａの長手方向の曲げ性能や引っ張り性能を向上させることができる。
そして、図３に示すように、繊維補強樹脂成形品１０が完成する。
【００５１】
この樹脂非存在部２１への樹脂の硬化作業は、繊維補強樹脂成形品１０が用いられる場所で行うことが望ましい。すなわち、樹脂非存在部２１の樹脂の硬化作業が終わると、樹脂非存在部２１で曲げたりねじったりすることができなくなり、移動や保管がし難くなるからである。
また、樹脂非存在部２１に含浸させて使用する樹脂は、連続成形ライン５０に用いる樹脂と同じ種類の樹脂を用いても良いが、異なるものを用いても良い。
【００５２】
また、樹脂非存在部２１の樹脂の硬化作業を行うまでは、樹脂非存在部２１で曲げたりねじったりすることにより、隣接する樹脂存在部２０同士の位置関係に自由度がある。そのため、図３に示すように、樹脂存在部２０同士を直線状に配置して直線状態で固定することもできるが、樹脂非存在部２１で曲げやねじりを加えた状態で、樹脂非存在部２１の樹脂の硬化作業を行うこともできる。
【００５３】
具体的には、図１４に示されるような繊維補強樹脂成形品１０のように、樹脂存在部２０同士の長手方向の関係が同一直線状でなく角度を持つ配置とし、全体を屈曲状態としても良い。さらに、図１５に示されるような繊維補強樹脂成形品１０のように、樹脂存在部２０の長手方向を中心軸として相対回転させた配置であってねじれ状態としても良い。また、上記した状態以外であってもよく、例えば、図１６に示されるような繊維補強樹脂成形品１０のように、樹脂存在部２０同士の長手方向が同一直線状でなく、平行にずれた配置としてもよい。
そして、樹脂非存在部２１が２ヵ所以上有する場合には、樹脂存在部２０同士の相対的な配置を組み合わせてもよい。例えば、図１７に示される繊維補強樹脂成形品１０では、一方の樹脂非存在部２１で屈曲させた状態となっており、他方の樹脂非存在部２１でねじられた状態となっている。
【００５４】
また、後成形部２１ａの幅や厚みは、樹脂存在部２０と異なってもよく、幅や厚みを大きくすることができる。さらに、後成形部２１ａの樹脂を樹脂存在部２０の表面に配置して、後成形部２１ａと樹脂存在部２０との境界の強度を向上させることもできる。
【００５５】
なお、樹脂存在部２０と樹脂非存在部２１とを有する中間成形品１１の製造は、上記の連続成形ライン５０を用いる方法以外の方法を採用することができる。例えば、一定の長さの繊維部２３を所定の方向に配向するように配置した状態で、部分的に樹脂を含浸させて含浸部７０と非含浸部７１を設け、含浸部７０の樹脂を硬化させて、樹脂存在部２０と樹脂非存在部２１とを設ける。そして、このように製造された中間成形品１１を用いて、上記した方法と同様な方法で、繊維補強樹脂成形品１０を製造することができる。
【００５６】
樹脂存在部２０の長さは、特に限定されないが、１０ｍ以下が望ましく、かかる長さ以下であれば、製造時などの取り扱いや保管や運搬などを行いやすい。また、樹脂存在部２０の長さは２ｍ以上が望ましく、かかる長さよりも樹脂存在部２０が長いと全体の長さが長い場合にも樹脂非存在部２１の数をが少なくなり、作業しやすい。
【実施例】
【００５７】
以下のようにして、繊維補強樹脂成形品１０を製造した。
まず、中間成形品１１を上記した連続成形ライン５０を用いて製造した。
繊維部２３は、ガラスロービング１３８０００番手を用いて束状としたものを使用した。また、樹脂部２２としてウレタン樹脂を用い、繊維部２３に含浸させて含浸部７０を形成するが、その含浸量は樹脂部２２と繊維部２３との長さ当たりの重量比で５０：５０となるようにする。
【００５８】
また、樹脂液に発泡剤が添加されており、成形通路６４内で発泡させながら成形する。そして、成形後の樹脂存在部２０の比重は０．７４となるように調整した。
【００５９】
成形通路６４の幅（横方向の長さ）は６００ｍｍであり、厚み（上下方向の長さ）は３０ｍｍであり、成形された中間成形品１１の樹脂存在部２０の幅、厚みも同様の長さとなっている。また、含浸部７０の長さは約３０００ｍｍであり、非含浸部７１の長さは約５００ｍｍであるので、樹脂存在部２０の長さが約３０００ｍｍ、樹脂非存在部２１の長さが約５００ｍｍとなる。
【００６０】
そして、連続成形ライン５０の成形品貯留部５６で成形された中間成形品１１を巻き取り、また、所定の長さで切断する。
この巻き取りの方法は、引取部５５から出てきた樹脂存在部２０を厚み方向が水平方向となるように約９０°回転させ、樹脂非存在部２１を同じ方向に曲げて巻き取った。そして、５ヵ所の樹脂存在部２０と、４ヵ所の樹脂非存在部２１とを有する状態となるように中間成形品１１を切断する。切断すると、１個の中間成形品１１の長さは約１７ｍとなる。
【００６１】
この中間成形品１１の切断までの工程は、工場などの製造現場で行う。そして、５ヵ所の樹脂存在部２０と、４ヵ所の樹脂非存在部２１とを有する状態の中間成形品１１を使用現場に搬送する。
中間成形品１１は、樹脂非存在部２１で曲げることができるので、樹脂存在部２０を重ねる状態として搬送することにより搬送が容易である。
【００６２】
中間成形品１１の樹脂非存在部２１に、液状のウレタン樹脂を含浸させる。このウレタン樹脂は、連続成形ライン１で使用したものと同様のものを用いる。また、含浸させる量は、樹脂存在部２０に使用される量の１．５倍であり、その含浸量は樹脂部２２と繊維部２３との長さ当たりの重量比で５０：１００となるようにする。
【００６３】
樹脂液を含浸させた状態の樹脂非存在部２１を、金型内に入れてウレタン樹脂を硬化させて後成形部２１ａの成形を行う。この金型の内形は樹脂存在部２０の外形とほぼ同様であり、後成形部２１ａの成形がされると、長手方向に垂直方向の断面形状は樹脂存在部２０とほぼ同じ形状となる。また、後成形部２１ａの成形の際には、この両側の樹脂存在部２０を直線状となるように配置し、４ヵ所の後成形部２１ａの成形が終わると、５ヵ所全ての樹脂存在部２０が直線状に並んだ状態になる。
【００６４】
後成形部２１ａの成形の際には、金型を８０℃に加熱して、ウレタン樹脂を発泡させつつ硬化させる。また、後成形部２１ａを成形した後で、後成形部２１ａの表面などにはみ出した樹脂など、サンダーなどで削り落とす。
このようにして、中間成形品１１から繊維補強樹脂成形品１０を製造することができる。
【００６５】
また、後成形部２１ａの成形に用いる金型の内形の形状を変更し、この両側の樹脂存在部２０の配置を変更して、上記とは異なる形状の繊維補強樹脂成形品１０を製造した。
具体的には、図１４に示される繊維補強樹脂成形品１０では、樹脂非存在部２１を挟む２ヵ所の樹脂存在部２０を、長尺方向が傾斜する関係となっており、屈曲状態となっている。そして、この傾斜の角度は３０°である。また、図１５に示される繊維補強樹脂成形品１０では、樹脂非存在部２１を挟む２ヵ所の樹脂存在部２０を、長尺方向を軸として回転させたねじれ状態となっている。そして、このねじれの回転角は９０°である。
【００６６】
このように、製造された繊維補強樹脂成形品１０は製造が容易であり、後成形部２１ａも含めて全体に繊維部２３が配置されているので強度が高い。
また、中間成形品１１の製造を工場で行い、中間成形品１１を使用現場に移動させて、この中間成形品１１を用いて繊維補強樹脂成形品１０を製造する。そして、このように製造することにより、移動や保管などは中間成形品１１の状態ですることができ、樹脂非存在部２１で曲げて樹脂存在部２０を重ねる状態とすることにより移動や保管が容易であり、繊維補強樹脂成形品１０が完成した状態では移動や保管をする必要がない。
【図面の簡単な説明】
【００６７】
【図１】本発明の中間成形品を示した斜視図である。
【図２】図１の中間成形品を用いて繊維補強樹脂成形品を製造する方法を示した斜視図である。
【図３】図１の中間成形品を用いて製造された繊維補強樹脂成形品を示す斜視図である。
【図４】（ａ）及び（ｂ）は中間成形品の樹脂存在部を重ねた状態を示した正面図である。
【図５】（ａ）及び（ｂ）は中間成形品の樹脂存在部を重ねた状態を示した斜視図である。
【図６】連続成形ラインを示した斜視図である。
【図７】連続成形ラインを示した模式図である。
【図８】（ａ）、（ｂ）、（ｃ）は、連続成形ラインで中間成形品を製造しながら、樹脂存在部を重ねる方法を横から見た模式図である。
【図９】、連続成形ラインで中間成形品を製造しながら、樹脂存在部を重ねる方法を示した模式図であり、（ａ）は横から見た図であり、（ｂ）は上から見た図であり、（ｃ）は斜視図である。
【図１０】、連続成形ラインで中間成形品を製造しながら、樹脂存在部を重ねる方法を示した模式図であり、（ａ）は横から見た図であり、（ｂ）は上から見た図であり、（ｃ）は斜視図である。
【図１１】、連続成形ラインで中間成形品を製造しながら、樹脂存在部を重ねる方法を示した模式図であり、（ａ）は横から見た図であり、（ｂ）は上から見た図であり、（ｃ）は斜視図である。
【図１２】、連続成形ラインで中間成形品を製造しながら、樹脂存在部を重ねる方法を示した模式図であり、（ａ）は横から見た図であり、（ｂ）は上から見た図であり、（ｃ）は斜視図である。
【図１３】、連続成形ラインで中間成形品を製造しながら、樹脂存在部を重ねる方法を示した模式図であり、（ａ）は横から見た図であり、（ｂ）は上から見た図であり、（ｃ）は斜視図である。
【図１４】繊維補強樹脂成形品の変形例を示す斜視図である。
【図１５】繊維補強樹脂成形品の変形例を示す斜視図である。
【図１６】繊維補強樹脂成形品の変形例を示す斜視図である。
【図１７】繊維補強樹脂成形品の変形例を示す斜視図である。
【符号の説明】
【００６８】
１０    繊維補強樹脂成形品
１１    中間成形品
２０    樹脂存在部
２１    樹脂非存在部
６４    成形通路
７０    含浸部
７１    非含浸部
【図１】
2006205519.tif 000003
【図２】
2006205519.tif 000004
【図３】
2006205519.tif 000005
【図４】
2006205519.tif 000006
【図５】
2006205519.tif 000007
【図６】
2006205519.tif 000008
【図７】
2006205519.tif 000009
【図８】
2006205519.tif 000010
【図９】
2006205519.tif 000011
【図１０】
2006205519.tif 000012
【図１１】
2006205519.tif 000013
【図１２】
2006205519.tif 000014
【図１３】
2006205519.tif 000015
【図１４】
2006205519.tif 000016
【図１５】
2006205519.tif 000017
【図１６】
2006205519.tif 000018
【図１７】
2006205519.tif 000019